(57)【特許請求の範囲】
【請求項１】
一般式（１）：
【化１】
0005776032.tif 000012
（式中、Ｒ1、Ｒ2およびＲ3は、それぞれ独立して、炭素原子数１〜１５のアルキル基、アルケニル基、アリール基であり、ｎは１〜３０の整数であり、ｘは０〜２の整数である）で示されるイミノホスホラン化合物。
【請求項２】
一般式（２）：
【化２】
0005776032.tif 000013
（式中、Ｒ2およびＲ3は、それぞれ独立して、炭素原子数１〜１５のアルキル基、アルケニル基、アリール基であり、ｎは１〜３０の整数であり、ｘは０〜２の整数である）で示されるアジドアルキルアルコキシシランを出発原料とし、これを一般式（３）：
【化３】
0005776032.tif 000014
（式中、Ｒ1は、炭素原子数１〜１５のアルキル基、アルケニル基、アリール基である）で示される３級ホスフィンと反応させることを特徴とする、請求項１に記載のイミノホスホラン化合物の製造方法。
【請求項３】
請求項１に記載のイミノホスホラン化合物により基材を修飾した後、水分により迅速かつ容易に基材表面のイミノホスホラン骨格をアミノ基に変換することにより、アミノ修飾表面を形成することを特徴とする、基材の表面修飾方法。
【発明の詳細な説明】
【技術分野】
【０００１】
本発明は、新規な１級アミノアルキルアルコキシシラン前駆体であるイミノホスホラン化合物、その製造方法、ならびにこれを用いた基材の表面修飾方法に関する。
【背景技術】
【０００２】
アミノアルキル基の末端にアルコキシシリル基を含有するアミノアルキルアルコキシシラン化合物は、シランカップリング剤としてガラスやシリコン基板等の基材の表面を改質する処理剤や、エポキシ樹脂等の硬化剤、シリカゲル等の無機珪素化合物を合成する際の鋳型剤等として工業的に広く利用されている。
【０００３】
例えば、シランカップリング剤として用いられる１級アミノアルキルアルコキシシラン化合物として、Ｈ2ＮＣ3Ｈ6Ｓｉ(ＯＣ2Ｈ5)3で表される３−アミノプロピルトリエトキシシランが知られている。しかしながら、３−アミノプロピルトリエトキシシランをガラス基板等の基材の表面にアミノ基を導入するための表面修飾に使用すると、反応性の高いアミノ基と基材表面上の極性基（ガラス基板やシリコン基板であれば表面シラノール基）との反応、あるいはアミノ基の自己触媒作用による自己縮合反応（オリゴマー化、ポリマー化）等の副反応が生じ、これにより表面処理効率が低下するという欠点がある（非特許文献１−３）。
【０００４】
この問題を解決するため、３−アミノプロピルアルコキシシランの反応性の高いフリーのアミノ基をケチミン基（アミノ基とカルボニル基の縮合反応により生成）へと変換（保護）したアミノシランも合成されているが、ケチミン基からアミノ基への再変換（脱保護、加水分解）において長い反応時間を要し、また、塩酸等の強酸を触媒に用いるため酸に対して不安定な物質に対して不向きであるという欠点がある（特許文献１）。また、ケチミン基の代わりにトリメチルシリル基でアミノ基を保護したビストリメチルシリルアミノシラン化合物も合成されているが、このようなシラザン骨格を有する場合には、保護基として導入したトリメチルシリル基が修飾剤として作用し、トリメチルシリル基が基材表面に導入されるといった問題点を有する（特許文献２−３）。
【先行技術文献】
【特許文献】
【０００５】
【特許文献１】特開平７−２４７２９５
【特許文献２】特開平１０−１７５７９
【特許文献３】特開２００７−１９１３５５
【非特許文献】
【０００６】
【非特許文献１】Chemistry of Materials, vol.18, pp5022, 2006.
【非特許文献２】Langmuir, vol.22, pp2676, 2006.
【非特許文献３】Chemistry of Materials, vol.15, pp1132, 2003.
【発明の概要】
【発明が解決しようとする課題】
【０００７】
本発明は、シランカップリング剤としてガラスやシリコン基板等の基材表面を改質する処理剤として広く利用可能なアミノ基とアルコキシシリル基を含有する有機珪素化合物において、活性なアミノ基を簡便かつ効率よく保護しつつ、使用時に容易に脱保護しアミノ基を再生可能である、新規なシランカップリング剤と、その効率的な製造方法、および、これを用いた、基材表面の効率の高い修飾方法を提供することを目的とするものである。
【課題を解決するための手段】
【０００８】
本発明者らは、上記目的を達成すべく鋭意研究を重ねた結果、末端にアジド基を有するアジドアルキルアルコキシシランを出発原料とし、これと３級ホスフィンとの反応によって当該シラン化合物にイミノホスホラン骨格を導入することにより、新規なシランカップリング剤として有用なイミノホスホラン化合物が得られるという知見を得た。
このようにして得られたイミノホスホラン化合物は、基材の表面修飾過程においては、安定してアミノ基を保護するとともに、水分に接することにより、容易に脱保護し、基材表面にアミノ基を提供することができる。
【０００９】
本発明は、これらの知見に基づいて完成に至ったものであり、以下のとおりの、イミノホスホラン化合物とその製造方法、およびこれを用いた基材の表面修飾方法を提供するものである。
〈１〉一般式（１）：
【化１】
0005776032.tif 000002
（式中、Ｒ1、Ｒ2およびＲ3は、それぞれ独立して、炭素原子数１〜１５のアルキル基、アルケニル基、アリール基であり、ｎは１〜３０の整数であり、ｘは０〜２の整数である）で示されるイミノホスホラン化合物。
〈２〉一般式（２）：
【化２】
0005776032.tif 000003
（式中、Ｒ2およびＲ3は、それぞれ独立して、炭素原子数１〜１５のアルキル基、アルケニル基、アリール基であり、ｎは１〜３０の整数であり、ｘは０〜２の整数である）で示されるアジドアルキルアルコキシシランを出発原料とし、これを一般式（３）：
【化３】
0005776032.tif 000004
（式中、Ｒ1は、炭素原子数１〜１５のアルキル基、アルケニル基、アリール基である）で示される３級ホスフィンと反応させることを特徴とする、〈１〉に記載のイミノホスホラン化合物の製造方法。
〈３〉〈１〉に記載のイミノホスホラン化合物により基材を修飾した後、水分により迅速かつ容易に基材表面のイミノホスホラン骨格をアミノ基に変換することにより、アミノ修飾表面を形成することを特徴とする、基材の表面修飾方法。
【発明の効果】
【００１０】
本発明のイミノホスホラン化合物は新規な化合物であり、表面処理剤、プライマー等としてきわめて有用なものである。また、本発明のイミノホスホラン化合物は、基材の表面修飾後、少量の水分、湿気によりイミノホスホラン骨格がアミノ基へと変換されることから、従来の表面修飾剤として知られているアミノシランの場合に認められた、アミノ基と基材表面との反応、自己縮合反応等の副反応を起こさない有用なものである。そして、本発明の製造方法によれば、これらのイミノホスホラン化合物を効率よく製造できる。さらに、本発明によるイミノホスホラン化合物を用いると、ガラス基板やシリカ粒子などの基材表面に効率的にアミノ基を導入することができる。
【図面の簡単な説明】
【００１１】
【図１】参考例で得られた３−アジドプロピルトリエトキシシラン化合物の赤外吸収スペクトルを示した図である。
【図２】実施例１で得られた３−トリフェニルホスホリルイミノプロピルトリエトキシシラン化合物の赤外吸収スペクトルを示した図である。
【図３】実施例２で得られた６−トリフェニルホスホリルイミノヘキシルトリエトキシシラン化合物の赤外吸収スペクトルを示した図である。
【図４】実施例５および比較例２で得られたアミノプロピル表面修飾シリカ粒子と未修飾の原料シリカ粒子のゼータ電位をプロットしたグラフである。
【発明を実施するための形態】
【００１２】
本発明のイミノホスホラン化合物は、上記一般式（１）で示される化合物である。
上記式中、Ｒ1、Ｒ2および及びＲ3は、それぞれが同一であっても、或いは異なっていてもよく、炭素原子数１〜１５のアルキル基、アルケニル基またはアリール基であり、例えば、メチル基、エチル基、プロピル基等のアルキル基；ビニル基、アリル基等のアルケニル基；フェニル基、トリル基、キシリル基等のアリール基が挙げられる。
さらに、ｎは１〜３０、ｘは０〜２の整数であるが、原料入手の容易さからｎは３〜１０であることが好ましく、ｘはシランカップリング剤等の表面修飾剤として利用する場合には、その反応性から０〜２が好ましい。
【００１３】
このような本発明の上記一般式（１）で示されるイミノホスホラン化合物としては、例えば、次式で示されるイミノホスホラン化合物が挙げられる。
【化４】
0005776032.tif 000005
【化５】
0005776032.tif 000006
【化６】
0005776032.tif 000007
【化７】
0005776032.tif 000008
【化８】
0005776032.tif 000009
【化９】
0005776032.tif 000010
以下に、本発明を実施するための形態について、詳述する。
【００１４】
本発明において、上記一般式（１）で表されるイミノホスホリルシラン化合物は、工業的に入手可能な、片方の末端に塩素、臭素等のハロゲン基あるいは等価体であるメシルオキシ基、トシルオキシ基を有し、もう片方の末端に２重結合を有するアルキル化合物の２重結合をヒドロシリル化した後、ハロゲン基あるいはそれと等価な基をアジド化して得られるアジドアルキルアルコキシシランと市販の３級ホスフィンから製造される。
該合成反応の一例を、下記に示す。
【化１０】
0005776032.tif 000011
（式中、Ｘは、塩素基、臭素基、ヨウ素基、ｐ−トルエンスルホニルオキシ基、メタンスルホニルオキシ基であり、Ｒ1は炭素原子数１〜１５のアルキル基、アルケニル基、アリール基であり、ｎは１〜３０の整数である。）
【００１５】
本発明のイミノホスホラン化合物は、化合物そのもの、あるいはトルエン、アセトン、テトラヒドロフラン、アルコール等の汎用の有機溶媒に溶解させた溶液中において、少量の水の添加により迅速に加水分解され、アミノ基を生成する。また、ガラス基板、シリコン基板等の基材を該イミノホスホラン化合物を用いて表面修飾した後に、水分を含む前述の有機溶媒あるいは水により洗浄するだけで、イミノホスホラン骨格の加水分解が進行し、ガラス基板、シリコン基板等の基材表面をアミノ修飾可能であるという利点を有する。このように、本発明のイミノホスホラン化合物は、イミノホスホラン骨格を形成することにより保護されたアミノ基を必要時に簡単に脱保護することができるため、表面処理剤、プライマー、有機樹脂の改質剤等に使用されるシランカップリング剤として有用である。
【００１６】
本発明のイミノホスホラン化合物は、表面処理等の用途に使用する際に有機溶剤で希釈して用いてもよい。使用される有機溶剤としては、トルエン、メタノール、エタノール、テトラヒドロフラン等が使用できる。
本発明のイミノホスホラン化合物により表面処理される基材としては、例えば、ヒュームドシリカ、湿式シリカ、焼成シリカ、ヒュームド二酸化チタン、粉砕石英、珪藻土、酸化アルミニウム、酸化マグネシウム、アルミニウムの珪酸塩、酸化鉄、酸化亜鉛、炭酸亜鉛、マイカ等の無機質微粒子；ガラス繊維、ナイロン繊維、炭素繊維等の繊維基材；ガラス板、および、鋼板、鉄板、ステンレススチール板、アルミニウム板等の金属板が挙げられる。
また、本発明のイミノホスホラン化合物を配合することにより改質される有機樹脂としては、例えば、エポキシ樹脂、フェノール樹脂、ウレタン樹脂、メラミン樹脂、ポリカーボネート樹脂、ポリエチレン樹脂、ポリ塩化ビニル樹脂、ポリアミド樹脂が挙げられる。
【実施例】
【００１７】
以下、本発明を実施例および比較例によって詳細に説明するが、本発明はこれらの実施例の記載に何ら制約されるものではない。
以下の実施例、比較例で使用された実験装置、反応原料、触媒等は、以下に示すとおりである。
１．実験装置
市販のガラス製フラスコ、還流コンデンサー、テフロン(登録商標)で被覆された撹拌子、オイルバス、マグネチックスターラーを使用した。
２．原料、触媒等
（１）原料、溶媒
クロロプロピルトリエトキシシラン（東京化成工業(株)製、純度９７％以上）
５−ヘキセン−１−オール（東京化成工業(株)製、純度９５％以上）
ピリジン（和光純薬工業（株）製、純度９９.５％（ＧＣ））
トリエトキシシラン、メチルジエトキシシラン（信越化学工業（株）製）
アジ化ナトリウム（和光純薬（株）製、純度９８％）
トリフェニルホスフィン（東京化成工業(株)製、純度９５％以上）
Ｎ，Ｎ−ジメチルホルムアミド（東京化成工業(株)製、純度９９.５％以上）
トルエン（和光純薬工業（株）製、純度９９.５％（ＧＣ）
メタノール（和光純薬工業（株）製、純度９９.５％（ＧＣ）
ケチミン型シランカップリング剤（信越シリコーン  Ｘ−１２８１７Ｈ）
６−トルエンスルホニルオキシヘキサン−１−エン（文献（European Journal of Organic Chemistry, 2005年、１０巻、２０４０−２０４４頁）に記載の方法に従って合成）
シリカ粒子（日本触媒製、粒径１.６２ミクロン）
（２）触媒
Karstedt触媒（Gelest製、白金ジビニルテトラメチルジシロキサンキシレン溶液、２.１〜２.４％白金濃度）
（３）分析機器
ガスクロマトグラフィー（島津製作所ＧＣ２０１４、ＦＩＤ検出器）
赤外スペクトル（日本分光ＩＲ４１００）
ゼータ電位（マイクロテックニチオン社製）
【００１８】
参考例．アジドアルキルアルコキシシランの合成
（３−アジドプロピルトリエトキシシランの合成）
滴下ロート、磁気撹拌子を備えた２００ｍｌ二口丸底フラスコに窒素雰囲気下、５.０ｇ（２０.８ｍｍｏｌ）のクロロプロピルトリエトキシシラン、２.６ｇ（４０ｍｍｏｌ）のアジ化ナトリウムと２０ｍＬのジメチルホルムアミドを加え６０℃で１２時間撹拌した。析出した白色固体をろ過後、ジメチルホルムアミド溶液を真空蒸留し５７−５８℃／２.０ｍｍＨｇの溜分から４.７１ｇ、収率９２％で３−アジドプロピルトリエトキシシランを得た。本物質の赤外吸収スペクトルを図1に示す。
（６−アジドヘキシルトリエトキシシランの合成）
滴下ロート、磁気撹拌子を備えた２００ｍｌ二口丸底フラスコに窒素雰囲気下、２０.０ｇ（７８ｍｍｏｌ）の６−トルエンスルホニルオキシヘキサン−１−エンの１００ｍＬテトラヒドロフラン溶液にKarstedt触媒のキシレン溶液を１.０ｍＬ加えた後、１９ｇ（１１７ｍｍｏｌ）のトリエトキシシランをシリンジを用いて約２０分かけて滴下した。反応溶液は、４０℃で約４時間加熱撹拌された後濃縮され薄茶色のオイルを得た。このオイルに８０ｍｌの乾燥ＤＭＦを加え、フラスコ内部を窒素置換し、１０ｇのアジ化ナトリウム加え６０℃で３時間加熱撹拌後、析出した白色固体をろ過した後、ジメチルホルムアミド溶液を真空蒸留し９５−９８℃／３.０ｍｍＨｇの溜分から１４.７１ｇ、収率６３％で６−アジドヘキシルトリエトキシシランを得た。
【００１９】
実施例１．（３―トリフェニルホスホリルイミノプロピルトリエトキシシランの合成）
磁気撹拌子を備えた３０ｍｌフラスコに窒素雰囲気下、乾燥トルエン（１５ｍＬ）、１.０ｇ（約４.０ｍｍｏｌ）の３−アジドプロピルトリエトキシシラン、１.０ｇ（約４.０ｍｍｏl）のトリフェニルホスフィンを加え６０℃で３時間撹拌した。反応混合物のガスクロマトグラフィー分析から原料として使用した３−アジドプロピルトリエトキシシランのピークはほとんど消失し、新たに３−トリフェニルホスホリルイミノプロピルトリエトキシシランのピークが生成していることを確認した。溶媒を溜去した後、得られた淡黄色の液状物の赤外吸収スペクトルを測定し、原料のアジド基に帰属される２１３０ｃｍ-1付近の強い吸収が消失し、新たに３０００ｃｍ-1付近の芳香族C-H伸縮振動に帰属される吸収が生じたことから生成物を確認した。得られた生成物の赤外スペクトルを図２に示す。
【００２０】
実施例２．（６−トリフェニルホスホリルイミノヘキシルトリエトキシシランの合成）
３−アジドプロピルトリエトキシシランの代わりに６−アジドヘキシルトリエトキシシランを用いた以外は実施例１と同様の操作を行い、６−トリフェニルホスホリルイミノヘキシルトリエトキシシランを得た。
得られた生成物の赤外吸収スペクトルを図３に示す。
【００２１】
実施例３．（３−トリフェニルホスホリルイミノプロピルトリエトキシシランの加水分解反応）
３−トリフェニルホスホリルイミノプロピルトリエトキシシラン：水＝５／１の溶液を作成し、５分経過後にガスクロマトグラフィー分析したところ、原料のピークは消失し、新たに３−アミノプロピルトリエトキシシランのピークが観察された。
【００２２】
実施例４．（６−トリフェニルホスホリルイミノヘキシルトリエトキシシランの加水分解反応）
３−イミノホスホリルプロピルトリエトキシシランの代わりに６−トリフェニルホスホリルイミノヘキシルトリエトキシシランを用いた以外は実施例３と同様の操作を行い、６−トリフェニルホスホリルイミノヘキシルトリエトキシシランから６−アミノヘキシルトリエトキシシランが生成したことを確認した。
【００２３】
比較例１．
３−トリフェニルホスホリルイミノプロピルトリエトキシシランの代わりにケチミン型シランカップリング剤（Ｘ−１２−８１７Ｈ）を用いた以外は実施例４と同様の操作を行い、５分後のガスクロマトグラフィー分析から９０％の原料が残存していることを確認した。
【００２４】
実施例５．（シリカ粒子表面の修飾）
０.００１ｍｏｌ／Ｌの３−イミノホスホリルプロピルトリエトキシシランの乾燥トルエン溶液（５ｍＬ）に、５０ｍｇのシリカ粒子を加えて室温で２時間撹拌後、遠心分離し上澄み液を除去しさらにトルエンで３回洗浄した。得られた表面修飾シリカ粒子を１２０℃で１２時間乾燥後、加水分解と副生したトリフェニルホスフィンオキシドを除去するためエタノール：水（＝５：５）溶液を加えて撹拌した。遠心分離とトルエン洗浄を繰り返しアミノプロピル修飾シリカ粒子を得た。得られたアミノプロピル修飾シリカ粒子を１０-2、１０-3、１０-4、１０-5ｍｏｌ／Ｌ塩化ナトリウム水溶液に懸濁し、電気泳動法にてゼータ電位を測定した。図４のグラフに示すとおり、未修飾のシリカ粒子においてはゼータ電位は一貫して負の値を示すのに対し、３−イミノホスホリルプロピルトリエトキシシランにより表面修飾した後、加水分解によりアミノ基を生成させた場合は、得られたゼータ電位は一貫して正の値を示しており、シリカ粒子表面が十分にアミノプロピル基により修飾されていることが確認できた。
【００２５】
比較例２．
３−トリフェニルホスホリルイミノプロピルトリエトキシシランの代わりに３−アミノプロピルトリエトキシシランを用い、表面修飾後のエタノール：水（＝５：５）溶液による処理を行わなかった以外は実施例５と同様の操作を行い、電気泳動法にてゼータ電位を測定した。図４のグラフに示すとおり、３−アミノプロピルトリエトキシシランを用いて表面修飾した場合は、得られたゼータ電位は、未修飾のシリカ粒子よりも正方向に移動するものの、これと同様の負の値を示しており、シリカゲル粒子表面の修飾が不十分であることが示された。
【図１】
0005776032.tif 000015
【図２】
0005776032.tif 000016
【図３】
0005776032.tif 000017
【図４】
0005776032.tif 000018